"式1、式2および式3で表される構成単位からなる群から選ばれる少なくとも一つの構成単位と、式4で表される構成単位を有する高分子化合物であって、該高分子化合物が、さらに式5または式6で表される末端部の構成単位を有するか、または、ブロック重合部として式12、式13および式14で表される構成単位からなる群から選ばれる少なくとも一つの構成単位を有することを特徴とする、高分子化合物。式中、R11およびR12は、それぞれ独立に、水素原子、アルキル基、アリール基、1価の芳香族複素環基、アルコキシ基またはアリールオキシ基を表し、これらの基は置換基を有していてもよく、複数存在するR11およびR12は同一であっても異なっていてもよい。RxおよびRyは、それぞれ独立に、水素原子、アルキル基、アリール基、1価の芳香族複素環基表し、これらの基は置換基を有していてもよく、互いに結合して環構造を形成していてもよい。式中、Xは、O、S、CR32またはNR2を表し、R1、R2およびR3は、それぞれ独立に、水素原子、アルキル基、アリール基、1価の芳香族複素環基、アルコキシ基またはアリールオキシ基を表し、これらの基は置換基を有していてもよく、複数存在するR1は同一であっても異なっていてもよく、R2が複数存在した場合、これらは同一であっても異なっていてもよく、R3が複数存在した場合、これらは同一でも異なっていてもよい。式中、Ar2は、フェニレン基、ナフチレン基、アントラセンジイル基、フルオレンジイル基またはフェナンスレンジイル基を表し、これらの基は置換基を有していてもよく、Ar2が複数存在する場合、これらは同一であっても異なっていてもよい。Ar3は、アリーレン基または2価の芳香族複素環基を表し、これらの基は置換基を有していてもよく、Ar3が複数存在する場合、これらは同一であっても異なっていてもよい。R4は、水素原子、アルキル基、アリール基、アルケニル基、アルキニル基またはハロゲン原子を表し、これらの基は置換基を有していてもよく、複数存在するR4は同一であっても異なっていてもよい。mは、0または1を表し、複数存在するmは同一でも異なっていてもよい。p1は、0以上の整数を表し、p2は、1以上整数を表す。Yは、高分子化合物の他の構成単位との結合位置を表す。式中、Ar11は、アリーレン基または2価の芳香族複素環基を表し、これらの基は置換基を有していてもよい。Ar12は、フェニレン基、ナフチレン基、アントラセンジイル基、フルオレンジイル基またはフェナンスレンジイル基を表し、これらの基は置換基を有していてもよい。Ar12は、3価の芳香族炭化水素基または3価の芳香族複素環基を表し、これらの基は置換基を有していてもよい。R14は、水素原子、アルキル基、アリール基、アルケニル基、アルキニル基またはハロゲン原子を表し、これらの基は置換基を有していてもよく、複数存在するR14は同一でも異なっていてもよい。nは、0または1を表し、p3は、0または1を表す。前記高分子化合物の全構成単位に対する、前記式5、式6、式12、式13および式14で表される構成単位の合計が0.01~15モルである、請求項1に記載の高分子化合物。前記高分子化合物の末端部の構成単位が、式9、式10または式11で表される、請求項1または2に記載の高分子化合物。式中、R5およびRは、水素原子、アルキル基、アリール基、アルケニル基、アルキニル基、またはハロゲン原子を表し、これらの基は置換基を有していてもよく、複数存在するR5およびRは同一であっても異なっていてもよい。但し、Rのうちの一つは高分子化合物の他の構成単位との結合位置を表す。前記高分子化合物のブロック重合部として、式15で表される構成単位を有する、請求項1または2に記載の高分子化合物。式中、R15は、水素原子、アルキル基、アリール基、アルケニル基、アルキニル基またはハロゲン原子を表し、これらの基は置換基を有していてもよく、複数存在するR15は同一でも異なっていてもよい。フェニレン誘導体、ビフェニレン誘導体、ジヒドロフェナンスレン誘導体、フェニレンビニレン誘導体、アリールアミン誘導体およびフェナンスレン誘導体からなる群から選ばれる少なくとも1つの誘導体から、環を構成する炭素原子に結合した水素原子2個を除いた2価の基を、構成単位としてさらに有する、請求項1~4のいずれかに一項に記載の高分子化合物。環を構成する窒素原子、酸素原子、硫黄原子、ケイ素原子、リン原子および炭素原子の合計が5個~14個である芳香族複素環式化合物であって、該芳香族複素環式化合物の環を構成する炭素原子に結合した水素原子2個を除いた2価の基を、構成単位としてさらに有する、請求項1~5のいずれか一項に記載の高分子化合物。陽極、陰極および発光層を有する有機発光素子であって、該発光層に、請求項1~5のいずれか一項に記載の高分子化合物を含有する、有機EL素子。陽極、陰極、発光層および電荷輸送層を有する有機発光素子であって、該電荷輸送層に、請求項1~5いずれか一項に記載の高分子化合物を含有する、有機EL素子。従来の高分子有機材料を有機EL素子に用いた場合、有機EL素子の輝度寿命が十分であるとは言えなかった。そこで、本発明は、輝度寿命に優れる有機EL素子の製造に有用な高分子化合物を提供すること目的とする。本発明はまた、該高分子化合物を用いた有機EL素子を提供することを目的とする。すなわち本発明は、以下の高分子化合物を提供する。[1]式1、式2および式3で表される構成単位からなる群から選ばれる少なくとも一つの構成単位と、式4で表される構成単位を有する高分子化合物であって、該高分子化合物が、さらに式5または式6で表される末端部の構成単位を有するか、または、ブロック重合部として式12、式13および式14で表される構成単位からなる群から選ばれる少なくとも一つの構成単位を有することを特徴とする、高分子化合物。式中、R11およびR12は、それぞれ独立に、水素原子、アルキル基、アリール基、1価の芳香族複素環基、アルコキシ基またはアリールオキシ基を表し、これらの基は置換基を有していてもよく、複数存在するR11およびR12は同一であっても異なっていてもよい。RxおよびRyは、それぞれ独立に、水素原子、アルキル基、アリール基、1価の芳香族複素環基表し、これらの基は置換基を有していてもよく、互いに結合して環構造を形成していてもよい。式中、Xは、O、S、CR32またはNR2を表し、R1、R2、およびR3は、それぞれ独立に、水素原子、アルキル基、アリール基、1価の芳香族複素環基、アルコキシ基またはアリールオキシ基を表し、これらの基は置換基を有していてもよく、複数存在するR1は同一であっても異なっていてもよく、R2が複数存在した場合、これらは同一であっても異なっていてもよく、R3が複数存在した場合、これらは同一でも異なっていてもよい。式中、Ar2は、フェニレン基、ナフチレン基、アントラセンジイル基、フルオレンジイル基またはフェナンスレンジイル基を表し、これらの基は置換基を有していてもよく、Ar2が複数存在する場合、これらは同一であっても異なっていてもよい。Ar3は、アリーレン基または2価の芳香族複素環基を表し、これらの基は置換基を有していてもよく、Ar3が複数存在する場合、これらは同一であっても異なっていてもよい。R4は、水素原子、アルキル基、アリール基、アルケニル基、アルキニル基またはハロゲン原子を表し、これらの基は置換基を有していてもよく、複数存在するR4は同一であっても異なっていてもよい。mは、0または1を表し、複数存在するmは同一でも異なっていてもよい。p1は、0以上の整数を表し、p2は、1以上整数を表す。Yは、高分子化合物の他の構成単位との結合位置を表す。式中、Ar11は、アリーレン基または2価の芳香族複素環基を表し、これらの基は置換基を有していてもよい。Ar12は、フェニレン基、ナフチレン基、アントラセンジイル基、フルオレンジイル基またはフェナンスレンジイル基を表し、これらの基は置換基を有していてもよい。Ar13は、3価の芳香族炭化水素基または3価の芳香族複素環基を表し、これらの基は置換基を有していてもよい。R14は、水素原子、アルキル基、アリール基、アルケニル基、アルキニル基またはハロゲン原子を表し、これらの基は置換基を有していてもよく、複数存在するR14は同一でも異なっていてもよい。nは、0または1を表し、p3は、0または1を表す。[2]前記高分子化合物の全構成単位に対する、前記式5、式6、式12、式13および式14で表される構成単位の合計が0.01~15モルである、[1]に記載の高分子化合物。[3]前記高分子化合物の末端部の構成単位が、式9、式10または式11で表される、請求項1または2に記載の高分子化合物。式中、R5およびRは、水素原子、アルキル基、アリール基、アルケニル基、アルキニル基、またはハロゲン原子を表し、これらの基は置換基を有していてもよく、複数存在するR5およびRは同一であっても異なっていてもよい。但し、Rのうちの一つは高分子化合物の他の構成単位との結合位置を表す。[4]前記高分子化合物のブロック重合部として、式15で表される構成単位を有する、[1]または[2]に記載の高分子化合物。式中、R15は、水素原子、アルキル基、アリール基、アルケニル基、アルキニル基またはハロゲン原子を表し、これらの基は置換基を有していてもよく、複数存在するR15は同一でも異なっていてもよい。[5]フェニレン誘導体、ビフェニレン誘導体、ジヒドロフェナンスレン誘導体、アリールアミン誘導体およびフェナンスレン誘導体からなる群から選ばれる少なくとも1つの誘導体から、環を構成する炭素原子に結合した水素原子2個を除いた2価の基を、構成単位としてさらに有する、[1]~[4]のいずれかに一項に記載の高分子化合物。[6]環を構成する窒素原子、酸素原子、硫黄原子、ケイ素原子、リン原子および炭素原子の合計が5個~14個である芳香族複素環式化合物であって、該芳香族複素環式化合物の環を構成する炭素原子に結合した水素原子2個を除いた2価の基を、構成単位としてさらに有する、[1]~[5]のいずれか一項に記載の高分子化合物。[7]陽極、陰極および発光層を有する有機発光素子であって、該発光層に、[1]~[5]のいずれか一項に記載の高分子化合物を含有する、有機EL素子。[8]陽極、陰極、発光層および電荷輸送層を有する有機発光素子であって、該電荷輸送層に、[1]~[5]いずれか一項に記載の高分子化合物を含有する、有機EL素子。本発明の高分子化合物によれば、輝度寿命に優れた有機EL素子が得られる。また、本発明の高分子化合物の好ましい形態によれば、発光効率に優れた有機EL素子が得られる。以下、本明細書において共通して用いられる用語について、必要に応じて例を挙げて説明する。構成単位とは、高分子化合物中に1個以上存在する単位構造を意味する。構成単位は、高分子化合物の末端部の構成単位と末端部以外の構成単位に分けられ、末端部以外の構成単位は繰り返し単位すなわち、高分子化合物中に2個以上存在する単位構造として高分子化合物中に含まれることが好ましい。Cx~Cyx、yはx<yを満たす正の整数である。という用語は、この用語の直後に記載された官能基名に該当する部分構造の炭素原子数が、x~y個であることを意味する。すなわち、Cx~Cyの直後に記載された有機基が、複数の官能基名を組み合わせて命名された有機基例えば、Cx~Cyアルコキシフェニル基である場合、複数の官能基名のうちCx~Cyの直後に記載された官能基名例えば、アルコキシに該当する部分構造の炭素原子数が、x~y個であることを意味する。例えば、C1~C12アルキル基は炭素原子数が1~12個であるアルキル基を意味し、C1~C12アルコキシフェニル基は炭素原子数が1~12個であるアルコキシ基を有するフェニル基を意味する。アルキル基は、置換基を有していてもよく、直鎖状アルキル基、分岐状アルキル基、環状アルキル基およびシクロアルキル基のいずれであってもよい。アルキル基としては、直鎖状アルキル基、または環状アルキル基が好ましく、非置換のアルキル基、またはハロゲン原子等で置換されたアルキル基が好ましい。アルキル基の炭素原子数は、好ましくは1~20個、より好ましくは1~15個、さらに好ましくは1~12個である。置換基を有していてもよいアルキル基としては、メチル基、エチル基、プロピル基、イソプロピル基、ブチル基、イソブチル基、sec-ブチル基、tert-ブチル基、ペンチル基、イソアミル基、ヘキシル基、シクロヘキシル基、2-エチルヘキシル基、ヘプチル基、オクチル基、3,7-ジメチルオクチル基、ノニル基、デシル基、ドデシル基、アリールアルキル基、トリフルオロメチル基、ペンタフルオロエチル基、パーフルオロブチル基、パーフルオロヘキシル基、およびパーフルオロオクチル基等が挙げられる。アリール基は、芳香族炭化水素から芳香環を構成する炭素原子に結合した水素原子1個を除いた残りの原子団であり、置換基を有していてもよい。アリール基としては、芳香環のみからなるアリール基、非置換のアリール基、またはハロゲン原子若しくはアルコキシ基等で置換されたアリール基が好ましい。アリール基としては、ベンゼン環を有する基、縮合環を有する基、ベンゼン環および/または縮合環が2個以上、単結合又は2価の有機基例えば、ビニレン基等のアルキレン基を介して結合した基等が挙げられる。アリール基の炭素原子数は、好ましくは6~60個、より好ましくは6~30個、さらに好ましくは6~16個である。置換基を有していてもよいアリール基としては、フェニル基、C1~C12アルコキシフェニル基、C1~C12アルキルフェニル基、1-ナフチル基、2-ナフチル基、1-アントラセニル基、2-アントラセニル基、9-アントラセニル基、2-フルオレニル基、ペンタフルオロフェニル基、ビフェニリル基、C1~C12アルコキシビフェニリル基、およびC1~C12アルキルビフェニリル基等が挙げられ、中でも、フェニル基、C1~C12アルコキシフェニル基、C1~C12アルキルフェニル基、ビフェニリル基、C1~C12アルコキシビフェニリル基、またはC1~C12アルキルビフェニリル基が好ましい。1価の芳香族複素環基は、芳香族複素環式化合物から芳香族複素環を構成する原子に結合した水素原子1個を除いた残りの原子団であり、置換基を有していてもよい。1価の芳香族複素環基としては、非置換の1価の芳香族複素環基、またはアルキル基等の置換基で置換された1価の芳香族複素環基が好ましい。1価の芳香族複素環基の炭素原子数は、置換基の炭素原子数を含めずに、好ましくは4~60個、より好ましくは4~30個、さらに好ましくは4~14個、特に好ましくは4~9個である。芳香族複素環式化合物とは、環式構造をもつ芳香環式化合物のうち、環を構成する元素として、炭素原子だけでなく、酸素原子、硫黄原子、窒素原子、リン原子、ホウ素原子、ケイ素原子、セレン原子、テルル原子、ヒ素原子等のヘテロ原子を含むものを言う。置換基を有していてもよい1価の芳香族複素環基としては、チエニル基、C1~C12アルキルチエニル基、ピロリル基、フリル基、ピリジル基、C1~C12アルキルピリジル基、ピリダジニル基、ピリミジニル基、ピラジニル基、トリアジニル基、ピロリジル基、ピペリジル基、カルバゾリル基、インドリル基、キノリル基及びイソキノリル基等が挙げられ、中でもチエニル基、C1~C12アルキルチエニル基、ピリジル基、またはC1~C12アルキルピリジル基が好ましい。アルコキシ基は、置換基を有していてもよく、直鎖状アルコキシ基、分岐状アルコキシ基、および環状アルコキシ基のいずれであってもよい。アルコキシ基としては、直鎖状アルコキシ基、または環状アルコキシ基が好ましく、非置換のアルコキシ基、ハロゲン原子若しくはアルコキシ基等で置換されたアルコキシ基が好ましい。アルコキシ基の炭素原子数は、好ましくは1~20個、より好ましくは1~15個、さらに好ましくは1~12個である。置換基を有していてもよいアルコキシ基としては、メトキシ基、エトキシ基、プロピルオキシ基、イソプロピルオキシ基、ブトキシ基、イソブトキシ基、sec-ブトキシ基、tert-ブトキシ基、ペンチルオキシ基、ヘキシルオキシ基、シクロヘキシルオキシ基、ヘプチルオキシ基、オクチルオキシ基、2-エチルヘキシルオキシ基、ノニルオキシ基、デシルオキシ基、3,7-ジメチルオクチルオキシ基、ドデシルオキシ基、アリールアルコキシ基、トリフルオロメトキシ基、ペンタフルオロエトキシ基、パーフルオロブトキシ基、パーフルオロヘキシルオキシ基、パーフルオロオクチルオキシ基、メトキシメチルオキシ基、および2-メトキシエチルオキシ基等が挙げられる。アリールオキシ基の炭素原子数は、好ましくは6~60個、より好ましくは6~30個、さらに好ましくは6~16個である。置換基を有していてもよいアリールオキシ基としては、フェノキシ基、C1~C12アルコキシフェノキシ基、C1~C12アルキルフェノキシ基、1-ナフチルオキシ基、2-ナフチルオキシ基、およびペンタフルオロフェニルオキシ基等が挙げられ、中でもC1~C12アルコキシフェノキシ基、またはC1~C12アルキルフェノキシ基が好ましい。アルケニル基は、置換基を有していてもよく、直鎖状アルケニル基、分岐状アルケニル基、および環状アルケニル基のいずれであってもよい。アルケニル基の炭素原子数は、好ましくは2~20個、より好ましくは2~15個、さらに好ましくは2~10個である。置換基を有していてもよいアルケニル基としては、ビニル基、1-プロペニル基、2-プロペニル基、1-ブテニル基、2-ブテニル基、1-ペンテニル基、2-ペンテニル基、1-ヘキセニル基、2-ヘキセニル基、1-オクテニル基、およびアリールアルケニル基等が挙げられる。アルキニル基は、置換基を有していてもよく、直鎖状アルキニル基、分岐状アルキニル基、および環状アルキニル基のいずれであってもよい。アルキニル基の炭素原子数は、好ましくは2~20個、より好ましくは2~15個、さらに好ましくは2~10個である。置換基を有していてもよいアルキニル基としては、エチニル基、1-プロピニル基、2-プロピニル基、1-ブチニル基、2-ブチニル基、1-ペンチニル基、2-ペンチニル基、1-ヘキシニル基、2-ヘキシニル基、1-オクチニル基、およびアリールアルキニル基等が挙げられる。ハロゲン原子としては、フッ素原子、塩素原子、臭素原子、およびヨウ素原子が挙げられる。アリーレン基は、芳香族炭化水素から芳香環を構成する炭素原子に結合した水素原子2個を除いてなる原子団を意味し、独立したベンゼン環または縮合環を有するものを含み、置換基を有していてもよい。アリーレン基の炭素原子数は、置換基の炭素原子数を含めないで、好ましくは6~60個、より好ましくは6~48個、さらに好ましくは6~30個であり、特に好ましくは6~16個である。該炭素原子数は置換基の炭素原子数は含まない。アリーレン基としては、1,4-フェニレン基、1,3-フェニレン基、1,2-フェニレン基等のフェニレン基;2,7-ビフェニリレン基、3,6-ビフェニリレン基等のビフェニリレン基;1,4-ナフタレンジイル基、1,5-ナフタレンジイル基、2,6-ナフタレンジイル基等のナフタレンジイル基;1,4-アントラセンジイル基、1,5-アントラセンジイル基、2,6-アントラセンジイル基、9,10-アントラセンジイル基等のアントラセンジイル基;2,7-フェナンスレンジイル基等のフェナンスレンジイル基;1,7-ナフタセンジイル基、2,8-ナフタセンジイル基、5,12-ナフタセンジイル基等のナフタセンジイル基;2,7-フルオレンジイル基、3,6-フルオレンジイル基等のフルオレンジイル基;1,6-ピレンジイル基、1,8-ピレンジイル基、2,7-ピレンジイル基、4,9-ピレンジイル基等のピレンジイル基;3,9-ペリレンジイル基、および3,10-ペリレンジイル基等のペリレンジイル基等が挙げられる。これらのうち、好ましくは、置換基を有していてもよいフェニレン基、および置換基を有していてもよいフルオレンジイル基である。2価の芳香族複素環基は、芳香族複素環式化合物から芳香族複素環を構成する原子に結合した水素原子2個を除いた残りの原子団であり、置換基を有していてもよい。2価の芳香族複素環基としては、非置換の2価の芳香族複素環基、またはアルキル基等の置換基で置換された2価の芳香族複素環基が好ましい。2価の芳香族複素環基の炭素原子数は、置換基の炭素原子数を含めずに、好ましくは4~60個、より好ましくは4~16個であり、さらに好ましくは4~12個、特に好ましくは4~9個であるである。前記2価の芳香族複素環基としては、2,5-ピリジンジイル基、2,6-ピリジンジイル基等のピリジンジイル基;2,2’-ビピリジン-4,4’-ジイル基等のビピリジンジイル基;2,5-チオフェンジイル基等のチオフェンジイル基;2,5-フランジイル基等のフランジイル基;2,4-トリアジンジイル基等のトリアジンジイル基、2,6-キノリンジイル基等のキノリンジイル基;1,4-イソキノリンジイル基、1,5-イソキノリンジイル基等のイソキノリンジイル基;5,8-キノキサリンジイル基等のキノキサリンジイル基;2,1,3-ベンゾチアジアゾール-4,7-ジイル基等の2,1,3-ベンゾチアジアゾールジイル基;4,7-ベンゾチアゾールジイル基等のベンゾチアゾールジイル基;2,7-カルバゾールジイル基、3,6-カルバゾールジイル基等のカルバゾールジイル基;および2,7-ジベンゾシロールジイル基等のジベンゾシロールジイル基等が挙げられる。これらのうち、好ましくは置換基を有していてもよいピリジンジイル基、置換基を有していてもよいトリアジンジイル基、および置換基を有していてもよいカルバゾールジイル基である。3価の芳香族炭化水素基は、芳香族炭化水素から芳香環を構成する炭素原子に結合した水素原子3個を除いてなる原子団を意味し、独立したベンゼン環または縮合環を有するものを含み、置換基を有していてもよい。3価の芳香族炭化水素基の炭素原子数は、置換基の炭素原子数を含めないで、好ましくは6~60個、より好ましくは6~48個、さらに好ましくは6~30個であり、特に好ましくは6~16個である。該炭素原子数は置換基の炭素原子数は含まない。3価の芳香族炭化水素基としては、1,3,5-ベンゼントリイル基、1,2,4-ベンゼントリイル基等のベンゼントリイル基;1,2,6-ナフタレントリイル基、1,2,7-ナフタレントリイル基、2,4,7-ナフタレントリイル基等のナフタレントリイル基;1,3,10-アントラセントリイル基、1,4,6-アントラセントリイル基、1,8,10-アントラセントリイル基、2,9,10-アントラセントリイル基、2,6,9-アントラセントリイル基等のアントラセントリイル基;2,7,9-フェナンスレントリイル基等のフェナンスレントリイル基;2,6,7-フルオレントリイル基等のフルオレントリイル基;および1,6,8-ピレントリイル基、2,7,8-ピレントリイル基等のピレントリイル基等が挙げられる。これらのうち、好ましくは、置換基を有していてもよいベンゼントリイル基、および置換基を有していてもよいフルオレントリイル基である。3価の芳香族複素環基は、芳香族複素環式化合物から芳香族複素環を構成する原子に結合した水素原子3個を除いた残りの原子団であり、置換基を有していてもよい。3価の芳香族複素環基としては、非置換の3価の芳香族複素環基、またはアルキル基等の置換基で置換された3価の芳香族複素環基が好ましい。3価の芳香族複素環基の原子数は、置換基の原子数を含めずに、好ましくは4~60個、より好ましくは4~16個であり、さらに好ましくは4~12個、特に好ましくは4~9個であるである。前記3価の芳香族複素環基としては、2,4,5-ピリジントリイル基、2,4,6-ピリジントリイル基等のピリジントリイル基;および2,4,6-トリアジントリイル基等が挙げられる。置換基という用語は、特に説明のない限り、上記のアルキル基、アリール基、1価の芳香族複素環基、アルコキシ基、アリールオキシ基、アルケニル基、アルキニル基およびハロゲン原子を表し、その中でも、ハロゲン原子、炭素原子数1~12個までの直鎖型アルキル基、炭素原子数1~12個までの分岐型アルキル基、炭素原子数1~12個までの直鎖型アルコキシル基、炭素原子数1~12個までの分岐型アルコキシル基、炭素原子数1~12個までの直鎖型アルケニル基、および炭素原子数1~12個までの分岐型アルケニル基等が好ましい。以下、本発明の高分子化合物および有機EL素子の好適な実施形態について詳細に説明する。本発明の高分子化合物は、式1、式2および式3で表される構成単位からなる群から選ばれる少なくとも一つの構成単位と、式4で表される構成単位を有する高分子化合物であって、該高分子化合物が、さらに式5または式6で表される末端部の構成単位を有するか、または、ブロック重合部として式12、式13および式14で表される構成単位からなる群から選ばれる少なくとも一つの構成単位を有することを特徴とする。式中、R11およびR12は、それぞれ独立に、水素原子、アルキル基、アリール基、1価の芳香族複素環基、アルコキシ基またはアリールオキシ基を表し、これらの基は置換基を有していてもよく、複数存在するR11およびR12は同一であっても異なっていてもよい。RxおよびRyは、それぞれ独立に、水素原子、アルキル基、アリール基、1価の芳香族複素環基表し、これらの基は置換基を有していてもよく、互いに結合して環構造を形成していてもよい。式中、Xは、O、S、CR32またはNR2を表し、R1、R2およびR3は、それぞれ独立に、水素原子、アルキル基、アリール基、1価の芳香族複素環基、アルコキシ基またはアリールオキシ基を表し、これらの基は置換基を有していてもよく、複数存在するR1は同一であっても異なっていてもよく、R2が複数存在した場合、これらは同一であっても異なっていてもよく、R3が複数存在した場合、これらは同一でも異なっていてもよい。式中、Ar2は、フェニレン基、ナフチレン基、アントラセンジイル基、フルオレンジイル基またはフェナンスレンジイル基を表し、これらの基は置換基を有していてもよく、Ar2が複数存在する場合、これらは同一であっても異なっていてもよい。Ar3は、アリーレン基または2価の芳香族複素環基を表し、これらの基は置換基を有していてもよく、Ar3が複数存在する場合、これらは同一であっても異なっていてもよい。R4は、水素原子、アルキル基、アリール基、アルケニル基、アルキニル基またはハロゲン原子を表し、これらの基は置換基を有していてもよく、複数存在するR4は同一であっても異なっていてもよい。mは、0または1を表し、複数存在するmは同一でも異なっていてもよい。p1は、0以上の整数を表し、p2は、1以上整数を表す。Yは、高分子化合物の他の構成単位との結合位置を表す。式中、Ar11は、アリーレン基または2価の芳香族複素環基を表し、これらの基は置換基を有していてもよい。Ar12は、フェニレン基、ナフチレン基、アントラセンジイル基、フルオレンジイル基またはフェナンスレンジイル基を表し、これらの基は置換基を有していてもよい。Ar13は、3価の芳香族炭化水素基または3価の芳香族複素環基を表し、これらの基は置換基を有していてもよい。R14は、水素原子、アルキル基、アリール基、アルケニル基、アルキニル基またはハロゲン原子を表し、これらの基は置換基を有していてもよく、複数存在するR14は同一でも異なっていてもよい。nは、0または1を表し、p3は、0または1を表す。本発明の高分子化合物によれば、輝度寿命に優れた有機EL素子が得られるが、それは以下のためと推測される。従来の高分子化合物を用いた有機EL素子では十分な輝度寿命が得られない要因の一つとして、発光に関与しない励起三重項エネルギーが有機EL素子の発光効率の低下を引き起こしていることが考えられる。一方、本発明の高分子化合物を用いた有機EL素子では、上記の発光に関与しない励起三重項エネルギーを速やかに取り除くことが可能となり、十分な輝度寿命が得られていると考えられる。より具体的には、式5および式6で表される末端部の構成単位、ならびに式12、式13および式14で表されるブロック重合部の構成単位が、発光に関与しない励起三重項エネルギーの受容部として機能していると考えられる。また、本発明の高分子化合物では、上記の励起三重項エネルギーの受容部として機能する構成単位が、末端部またはブロック重合部に配置されているため、発光効率にも優れた有機EL素子が得られていると考えられる。前記式1、式2および式3で表される構成単位について説明する。前記式1および式2で表される構成単位において、R11は、水素原子、アルキル基、アリール基、1価の芳香族複素環基、アルコキシ基またはアリールオキシ基を表し、これらの基は置換基を有していてもよい。これらの中でも、R11としては、水素原子、置換基を有していてもよいアルキル基および置換基を有していてもよいアリール基であることが好ましい。前記式1で表される構成単位としては、輝度寿命の観点から、下記式C-1~式C-5で表される構成単位であることが好ましく、式C-3~式C-5で表される構成単位であることがより好ましい。前記式2で表される構成単位としては、輝度寿命の観点から、下記式C-6および式C-7で表される構成単位であることが好ましい。前記式3で表される構成単位において、R12は、水素原子、アルキル基、アリール基、1価の芳香族複素環基、アルコキシ基またはアリールオキシ基を表し、これらの基は置換基を有していてもよい。これらの中でも、R12としては、水素原子およびアルキル基であることが好ましく、水素原子であることがより好ましい。前記式3におけるRxおよびRyとしては、輝度寿命の観点から、水素原子、置換基を有していてもよいアルキル基および置換基を有していてもよいアリール基であることが好ましく、置換基を有していてもよいアルキル基および置換基を有していてもよいアリール基であることがより好ましい。また、RxおよびRyが互いに異なっていることが好ましく、RxおよびRyの組合せとしては、Rxが置換基を有していてもよいアルキル基であり、Ryが置換基を有していてもよいアリール基であることが好ましい。なお、RxおよびRyは互いに結合して環構造を形成していてもよく、例えば、RxおよびRyが置換基を有していてもよいアリール基の場合、該アリール基同士が環構造を形成して、式3で表される構造としてスピロビフルオレン骨格を有していてもよい。前記式3で表される構成単位は、輝度寿命の観点から、下記式F-1で表される構成単位であることが好ましい。式中、Rx及びRyは前記と同じ意味を表す。前記式F-1で表される構成単位としては、下記式F-2~式F-11で表される構成単位が挙げられ、輝度寿命の観点から、式F-2から式F-9で表される構成単位であることが好ましく、式F-3~式F-9で表される構成単位であることがより好ましく、式F-7~式F-9で表される構成単位であることが更に好ましい。次に、前記式4で表される構成単位について説明する。前記式4におけるXは、O、S、CR32またはNR2を表し、これらの中でも、Xとしては、OまたはSであることが好ましく、すなわち式4で表される構成単位としては、下記式C-11および式C-12で表される構成単位であることが好ましい。式中、R1およびR2は前記と同じ意味を表す。前記式4、式C-11および式C-12におけるR1は、水素原子、アルキル基、アリール基、1価の芳香族複素環基、アルコキシ基またはアリールオキシ基を表し、これらの基は置換基を有していてもよい。これらの中でも、R1としては、水素原子および置換基を有していてもよいアルキル基であることが好ましく、水素原子であることがより好ましい。前記式4におけるR2は、水素原子、アルキル基、アリール基、1価の芳香族複素環基、アルコキシ基またはアリールオキシ基を表し、これらの基は置換基を有していてもよい。これらの中でも、R2としては、水素原子、置換基を有していてもよいアルキル基または置換基を有していてもよいアリール基であることが好ましく、置換基を有していてもよいアリール基であることがより好ましい。前記式C-11で表される構成単位としては、発光効率の観点から、下記式C-13~式C-17で表される構成単位であることが好ましく、式C-16および式C-17で表される構成単位であることがより好ましい。前記式C-12で表される構成単位としては、発光効率の観点から、下記式C-18~式C-22で表される構成単位であることが好ましく、式C-21および式C-22で表される構成単位であることが好ましい。次に、前記式5および式6で表される、高分子化合物の末端部の構成単位について説明する。前記式5および式6におけるAr2は、フェニレン基、ナフチレン基、アントラセンジイル基、フルオレンジイル基またはフェナンスレンジイル基を表し、これらの基は置換基を有していてもよい。これらの中でも、発光効率の観点から、Ar2としては、置換基を有していてもよいフェニレン基、置換基を有していてもよいナフチレン基、置換基を有していてもよいアントラセンジイル基および置換基を有していてもよいフルオレンジイル基であることが好ましく、置換基を有していてもよいフェニレン基、置換基を有していてもよいナフチレン基およびフルオレンジイル基であることがより好ましい。前記式5および式6におけるAr3は、アリーレン基または2価の芳香族複素環基を表し、これらの基は置換基を有していてもよい。これらの中でも、Ar3としては、置換基を有していてもよいアリーレン基であることが好ましく、置換基を有していてもよいフェニレン基であることがより好ましい。前記式5および式6におけるR4は、水素原子、アルキル基、アリール基、アルケニル基、アルキニル基またはハロゲン原子を表し、これらの基は置換基を有していてもよい。これらの中でも、R4としては、水素原子、置換基を有していてもよいアルキル基および置換基を有していてもよいアリール基であることが好ましい。さらに、R4は、R4同士で、Ar2と共に、またはAr3と共に、脂肪族の環構造または芳香族の環構造を形成していてもよい。前記式5および式6におけるYは、高分子化合物の他の構成単位との結合部位を示しており、式中のYの位置で高分子化合物の末端部の構成単位と他の構成単位とが繋がっていることを表す。前記式5において、mは、0または1を表す。mが0であり、かつ、後述のp1が0であるとき、少なくとも1つのR4が、置換基を有していてもよいアリール基であることが好ましい。前記式5のp1は、0以上の整数を表す。p1は、0または1であることが好ましく、0であることがより好ましい。前記式5で表される構成単位としては、輝度寿命の観点から、式9、式10、式11および式T-3~式T-16で表される構成単位が好ましく、式9、式10、式11がより好ましい。前記式9、式10、式11および式T-3~式T-16におけるR5およびRは、水素原子、アルキル基、アリール基、アルケニル基、アルキニル基またはハロゲン原子を表し、これらの基は置換基を有していてもよい。但し、Rのうちの一つはYである。これらの中でも、R5およびRとしては、発光効率の観点から、水素原子、置換基を有していてもよいアルキル基、置換基を有していてもよいアリール基であることが好ましく、水素原子または置換基を有していてもよいフェニル基であることがより好ましいましい。前記式5で表される構成単位としては、前記式9の好ましい形態である式T-51で表される構成単位が好ましく、また、前記式10の好ましい形態である式T-52で表される構成単位が好ましい。式中、Yは前記と同じ意味を表す。前記式5および式6のAr2はAr3と共に、脂肪族の環構造または芳香族の環構造を形成していてもよい。前記式6において、mは、0または1を表す。前記式6のp2は、1以上の整数を表す。p2は、1であることが好ましい。前記式6で表される構成単位としては、式T-31、式T-32および式T-33で表される構成単位であることが好ましい。本発明の高分子化合物のブロック重合部に含まれる、前記式12、式13および式14で表される構成単位について説明する。前記式12、式13および式14におけるAr11は、アリーレン基または2価の芳香族複素環基を表し、これらの基は置換基を有していてもよい。これらの中でも、Ar11としては、置換基を有していてもよいアリーレン基であることが好ましく、置換基を有していてもよいフェニレン基であることがより好ましい。前記式12、式13および式14におけるAr12は、フェニレン基、ナフチレン基、アントラセンジイル基、フルオレンジイル基またはフェナンスレンジイル基を表し、これらの基は置換基を有していてもよい。これらの中でも、Ar12としては、置換基を有していてもよいフェニレン基、置換基を有していてもよいナフチレン基、置換基を有していてもよいアントラセンジイル基および置換基を有していてもよいフルオレンジイル基であることが好ましい。前記式14におけるAr13は、3価の芳香族炭化水素基または3価の芳香族複素環基を表し、これらの基は置換基を有していてもよい。これらの中でも、Ar13としては、置換基を有していてもよい3価の芳香族炭化水素基が好ましく、置換基を有していても良い1,3,5-ベンゼントリイル基がより好ましい。前記式12、式13および式14におけるR14は、水素原子、アルキル基、アリール基、アルケニル基、アルキニル基またはハロゲンを表し、これらの基は置換基を有していてもよい。これらの中でも、R14としては、水素原子、置換基を有していてもよいアルキル基および置換基を有していてもよいアリール基であることが好ましく、水素原子および置換基を有していてもよいアリール基であることがより好ましい。前記式12、式13および式14におけるR14は、R14同士、Ar11と共に、またはAr12と共に、脂肪族の環構造または芳香族の環構造を形成していても良い。また、前記式13および式14におけるAr11はAr12と共に、脂肪族の環構造、または芳香族の環構造を形成していても良い。前記式12、式13および式14のnは、0または1を表す。前記式12で表される構成単位としては、式15および式B-2~式B-9で表される構成単位であることが好ましい。式中、Rx、Ryは、前記と同じ意味を表す。R15は、水素原子、アルキル基、アリール基、アルケニル基、アルキニル基またはハロゲンを表し、これらの基は置換基を有していてもよく、複数存在R15は同一であっても異なっていてもよい。前記式15および式B-2~式B-9におけるR15は、水素原子、置換基を有していてもよいアルキル基および置換基を有していてもよいアリール基であることが好ましい。前記式12で表される構成単位としては、前記式15の好ましい形態である式B-21で表される構成単位が好ましい。前記式13で表される構成単位としては、式B-11~式B-13で表される構成単位であることが好ましい。前記式13で表される構成単位としては、前記式B-11の好ましい形態である式B-22、および、前記式B-12の好ましい形態である式B-23で表される構成単位が好ましい。前記式14で表される構成単位としては、式B-14~式B-17で表される構成単位であることが好ましい。前記式14で表される構成単位としては、前記式B-14の好ましい形態である式B-24、前記式B-15の好ましい形態である式B-25および式B-26、前記式B-16の好ましい形態である式B-27、ならびに、前記式B-17の好ましい形態である式B-28で表される構成単位が好ましい。次に、本発明の高分子化合物が有する他の構成単位について説明する。本発明の高分子化合物は、前記式1~式6、式12および式13以外の他の構成単位をさらに有していてもよい。他の構成単位としては、フェニレン誘導体、ビフェニレン誘導体、ジヒドロフェナンスレン誘導体、アリールアミン誘導体およびフェナンスレン誘導体からなる群から選ばれる少なくとも1つの誘導体から、環を構成する炭素原子に結合した水素原子2個を除いた2価の基であることが好ましい。また、他の構成単位としては、環を構成する窒素原子、酸素原子、硫黄原子、ケイ素原子、リン原子および炭素原子の合計が5個~14個である芳香族複素環式化合物であって、該芳香族複素環式化合物の環を構成する炭素原子に結合した水素原子2個を除いた2価の基であることが好ましい。前記他の構成単位としては、輝度寿命の観点から、式C-31~式C-36、式C-41~式C-46および式C-51~式C-63で表される構成単位が好ましく、式C-31~式C-36、式C-41~式C-45および式C-51~式C-58で表される構成単位がより好ましく、式C-31~式C-35、および式C-41~式C-45で表される構成単位が更に好ましい。式中、R2、R5、RxおよびRyは、前記と同じ意味を表す。前記式5または式6で表される構成単位の末端部を有する高分子化合物の製造方法について説明する。i1つの重合性基を有する末端部の構成単位と、末端部以外の構成単位を同時に反応容器中で混合させ、重合反応させる方法。iiさらに、別の方法として、末端部以外の構成単位を重合させる第一工程を有し、末端部の構成単位を反応させる第二工程を有する方法。上記のiおよびiiのいずれの製造方法でも本発明の高分子化合物を製造することができる。また、上記のiまたはiiの製造方法において、高分子化合物の末端部の構成単位が、式5または式6で表される構成単位に十分置換されない場合、別の末端部に置き換える第三工程を有していてもよい。第三工程で用いる末端部としては、本発明による末端部以外にも、例えば、特開平9-45478号公報に記載の末端基等を用いても良い。次に、本発明の、ブロック重合部として式12、式13または式14で表される構成単位を有する高分子化合物の製造方法を説明する。<1.ブロック型共重合体>本発明の高分子化合物は、ブロック重合部として前記式12、式13または式14で表される構成単位を有するが、ブロック重合部を有する高分子化合物は、ブロック型共重合体と呼ばれることがある。本明細書において、ブロック型共重合体とは、高分子化合物の一部分を特定の構成単位の連鎖構造以下、ブロック重合部という。が構成しており、当該ブロック重合部に含まれている構成単位の連鎖構造が、当該ブロック重合部以外の部分には実質的に存在しない構成上あるいは配置上の特徴を少なくとも一つもつものである。また、ブロック型共重合体には、複数のブロック重合部が存在し、互いに隣接するブロック重合部同士の構成が異なっているものも含まれる。すなわち、隣接するブロック重合部は異なる構成単位の連鎖構造で構成されているか、または同種の構成単位からなるブロック重合部であってもその構成比率または連鎖構造が異なっている。例えば、ブロック型共重合体は、ある特定のブロック重合部と、ある特定のブロック重合部同士を接合する部分が、構成上あるいは配置状の特徴の違いのある高分子化合物である。また、例えば、ブロック型共重合体は、ある特定のブロック重合部とその他のブロック重合部について構成上あるいは配置上の特徴に違いがある高分子化合物である。なお、ブロック型共重合体において、ブロック重合部の構成は、構成単位の含有量、構成単位の配列様式、また、平均連鎖長を推測できればよく、ブロック重合部の構成について完全に算出又は特定できなくてもよい。以下で、具体的に説明する。ブロック重合部であるBlock1の構成単位を[Ma]、[Mb]および[Mc]とし、ブロック重合部であるBlock2の構成単位を[Mx]および[My]とすると、Block1で表されるブロック重合部と、Block2で表されるブロック重合部とが結合したものが、ブロック型共重合体となる。ここで、na、nb、nc、nx、およびnyは、単位構成の繰り返し数を表し、naおよびnxは、1以上の整数を表し、nb、ncおよびnyは0以上の整数を表す。なお、Block1で表されるブロック重合部には、Ma、MbおよびMc以外の他の構成単位が含まれていてもよし、Block2で表されるブロック重合部には、MxおよびMy以外の他の構成単位が含まれていてもよい。好ましい形態としては、nanbncの合計は、5以上であり、さらに、nxnyの合計は2以上であり、さらに好ましい形態としては、nanbncの合計は、8以上であり、さらに、nxnyの合計は2以上である。ブロック型共重合体の具体的な例として、式1-6、式1-7、式1-8、式1-9等が挙げられる。式中、w0は1以上の整数、w1は0または1、w2は0または1を表す。本発明のブロック重合部を有する高分子化合物の好ましい形態としては、例えば、前記式1-6~式1-9における、Block1を構成する構成単位が、前記式1、式2および式3で表される構成単位からなる群から選ばれる少なくとも一つの構成単位と、前記式4で表される構成単位とを含み、かつ、前記式12および式13の構成単位を含まず、Block2を構成する構成単位が、前記式12、式13および/または式14で表される構成単位を含み、かつ、前記式4で表される構成単位を含まないものが挙げられる。本発明の、ブロック重合部として前記式12、式13または式14の構成単位を有する高分子化合物の製造方法を説明する。<2.ブロック重合部の製法>前記、ブロック重合部として前記式12、式13または式14の構成単位を有する高分子化合物のブロック重合部の製法としては、次のiからvが挙げられる。iBlock1を構成する構成単位を重合させて、Block1を合成する第一の工程と、このBlock1と、このBlock1とは異なる構造を有し、かつBlock1と重合させることが可能なBlock2を構成する構成単位のモノマーを追加して重合させて、前記式1-6、式1-7または式1-8で表されるブロック型共重合体である高分子化合物を得る第二工程を有する方法。iiBlock2を構成する構成単位を重合させて、Block2を合成する第一の工程と、このBlock2と、このBlock2とは異なる構造を有し、かつBlock2と重合させることが可能なBlock1を構成する構成単位のモノマーを追加して重合させて、前記式1-6、式1-7または式1-8で表されるブロック型共重合体である高分子化合物を得る第二工程を有する方法。iiiBlock1を構成する構成単位を重合させて、Block1を合成する第一の工程と、別途、Block2を構成する構成単位を重合させて、Block2を合成する第二の工程と、該Block1と該Block2とを重合させて、前記式1-6、式1-7または式1-8で表されるブロック型共重合体である高分子化合物を得る第三工程を有する方法。iv上記i、iiまたはiiiいずれかの方法で、前記式1-6、式1-7または式1-8で表されるブロック型共重合体を得る第一工程と、Block1およびBlock2とは異なる構造を有し、かつBlock1およびBlock2と共に重合が可能なブロック重合部であるBlock3を構成する構成単位のモノマーを追加して重合させて、前記式1-9で表されるブロック型共重合体である高分子化合物を得る第二工程を有する方法。vBlock1を構成する構成単位を重合させて、Block1を合成する第一の工程と、別途、Block2を構成する構成単位を重合させて、Block2を合成する第二の工程と、後述の他の構成単位を重合させることによりBlock3を得る第三工程と、該Block1、該Block2、および該Block3とを重合させて、前記式1-9で表されるブロック型共重合体である高分子化合物を得る第四工程を有する方法。<3.末端部の製法>前記、ブロック重合部として前記式12、式13または式14の構成単位を有する高分子化合物の末端部の製法について説明する。末端部の構成単位は、前記式5または式6で表される構成単位であってもよいし、他の構成単位であってもよい。本願発明における例示構造のほか、例えば、特開平9-45478号公報に記載の末端基等を用いても良い。本発明の高分子化合物の重合方法としては、それぞれの構成単位を一括重合しても良いし、必要に応じて分割して反応させても良い。重合方法の一つとして、縮合重合が挙げられるが、その他の手法により重合することができる。上記の重合形態としては、適切な触媒や適切な塩基を用いてSuzukiカップリング反応ケミカルレビューChem.Rev.,第95巻,2457頁1995年、Grignard反応を用いる方法共立出版、高分子機能材料シリーズ第2巻、高分子の合成と反応2、432~433頁、山本重合法により重合する方法プログレスインポリマーサイエンスProg.Polym.Sci.,第17巻,1153~1205頁,1992年等があげられる。本発明の高分子化合物において、ポリスチレン換算重量平均分子量は、好ましくは、5000~1000000の範囲であり、さらに好ましくは、10000~500000の範囲である。上記のポリスチレン換算重量平均分子量は、例えばゲルパーミエーションクロマトグラフィー以下、GPCということがある。等により評価することが出来る。本発明の高分子化合物において、前記式1、式2および式3で表される構成単位からなる群から選ばれる構成単位の合計は、高分子化合物を構成する全構成単位100モルに対して、10モルから99モルであり、発光効率の観点から、好ましくは、20モルから95モルの比率であり、さらに好ましくは、30モルから95モルの比率である。前記式4で表される構成単位は、高分子化合物を構成する全構成単位100モルに対して、0.5モルから50モルであり、発光効率の観点から、好ましくは1モルから30モルであり、さらに好ましくは、1モルから10モルの比率である。前記式5、式6、式12、式13および式14で表される構成単位からなる群から選ばれる構成単位の合計は、高分子化合物を構成する全構成単位100モルに対して、0.005~15モルであることが好ましく、発光効率の観点から、0.005~10モルであることがより好ましく、0.01~6モルであることがより好ましい。前記式5、式6、式12、式13および式14で表される構成単位の合計のモル比の評価方法は、構造に特徴的な物性に基づき評価することができ、例えば、H-NMR測定等が挙げられる。また、単量体のモル吸光係数や蛍光強度をあらかじめ測定し、検量線を用いて吸収量や蛍光強度を用いて評価する方法。あるいは、高分子化合物の重合に用いた原材料の仕込み量比から算出しても良いが、これらの手法に限らず評価することができる。有機EL素子としては、例えば、陽極、陰極および発光層からなる有機EL素子が挙げられる。また、有機EL素子は、陽極と発光層の間に電荷輸送層や後述の電荷注入層をさらに有していてもよく、陰極と発光層の間に電荷輸送層や後述の電荷注入層をさらに有していてもよい。発光層とは、有機EL素子において発光する機能を有する層を意味である。電荷輸送層とは、正孔を輸送する機能を有する正孔輸送層および電子を輸送する機能を有する電子輸送層を意味する。したがって、有機EL素子としては、陽極と発光層との間にさらに正孔輸送層を設けた有機EL素子、陰極と発光層との間にさらに電子輸送層を設けた有機EL素子が挙げられ、正孔輸送層および電子輸送層の双方が設けられた有機EL素子であってもよい。本発明の蛍光発光性高分子は、発光層に用いる材料として好適に使用することができる。優れた輝度寿命が得られるためである。また、本発明の蛍光発光性高分子は、電荷輸送層に用いる材料としても好適に使用することができる。優れた電荷輸送性が得られるためである。このような有機EL素子の構造としては、以下のa~dの構造が挙げられる。a陽極/発光層/陰極b陽極/正孔輸送層/発光層/陰極c陽極/発光層/電子輸送層/陰極d陽極/正孔輸送層/発光層/電子輸送層/陰極ここで、/は各層が隣接して積層されていることを示す。以下同じ意味である。有機EL素子が正孔輸送層を有する場合、正孔輸送層には、通常、正孔輸送材料高分子量の化合物、低分子量の化合物が含まれる。正孔輸送材料のうち、高分子量の化合物としては、ポリビニルカルバゾールおよびその誘導体、ポリシランおよびその誘導体、側鎖または主鎖に芳香族アミンを有するポリシロキサン誘導体、ピラゾリン誘導体、アリールアミン誘導体、トリフェニルジアミン誘導体、ポリアニリンおよびその誘導体、ポリチオフェンおよびその誘導体、ポリピロールおよびその誘導体、ポリp-フェニレンビニレンおよびその誘導体、ポリ2,5-チエニレンビニレンおよびその誘導体等が例示される。正孔輸送材料のうち、低分子量の化合物としては、ピラゾリン誘導体、アリールアミン誘導体、トリフェニルジアミン誘導体等が例示される。低分子量の化合物は、高分子バインダーに分散させて用いることが好ましい。高分子バインダーとしては、電荷輸送を極度に阻害せず、可視光に対する吸収が強くない化合物が好ましく、例えば、ポリN-ビニルカルバゾール、ポリアニリンおよびその誘導体、ポリチオフェンおよびその誘導体、ポリp-フェニレンビニレンおよびその誘導体、ポリ2,5-チエニレンビニレンおよびその誘導体、ポリカーボネート、ポリアクリレート、ポリメチルアクリレート、ポリメチルメタクリレート、ポリスチレン、ポリ塩化ビニル、ポリシロキサン等が挙げられる。正孔輸送層の成膜の方法としては、低分子量の化合物を用いる場合には、高分子バインダーとの混合溶液からの成膜による方法が例示される。高分子量の化合物を用いる場合には、溶液からの成膜による方法が例示される。溶液からの成膜に用いる溶媒としては、正孔輸送材料を溶解又は均一に分散できるものが好ましい。溶媒としては、クロロホルム、塩化メチレン、1,2-ジクロロエタン、1,1,2-トリクロロエタン、クロロベンゼン、o-ジクロロベンゼン等の塩素系溶媒、テトラヒドロフラン、ジオキサン等のエーテル系溶媒、トルエン、キシレン、メシチレン、エチルベンゼン、n-ヘキシルベンゼン、シクロヘキシルベンゼン、アニソール、4-メチルアニソール等の芳香族炭化水素系溶媒、シクロヘキサン、メチルシクロヘキサン、n-ペンタン、n-ヘキサン、n-へプタン、n-オクタン、n-ノナン、n-デカン等の脂肪族炭化水素系溶媒、アセトン、メチルエチルケトン、シクロヘキサノン等のケトン系溶媒、酢酸エチル、酢酸ブチル、エチルセルソルブアセテート等のエステル系溶媒、エチレングリコール、エチレングリコールモノブチルエーテル、エチレングリコールモノエチルエーテル、エチレングリコールモノメチルエーテル、ジメトキシエタン、プロピレングリコール、ジエトキシメタン、トリエチレングリコールモノエチルエーテル、グリセリン、1,2-ヘキサンジオール等の多価アルコール及びその誘導体、メタノール、エタノール、プロパノール、イソプロパノール、シクロヘキサノール等のアルコール系溶媒、ジメチルスルホキシド等のスルホキシド系溶媒、N-メチル-2-ピロリドン、およびN,N-ジメチルホルムアミド等のアミド系溶媒が例示される。溶媒は、一種単独で用いても二種以上を併用してもよい。溶液からの成膜には、スピンコート法、キャスティング法、マイクログラビアコート法、グラビアコート法、バーコート法、ロールコート法、ワイアーバーコート法、ディップコート法、スプレーコート法、スクリーン印刷法、フレキソ印刷法、オフセット印刷法、インクジェット印刷法、キャピラリ-コート法およびノズルコート法等の塗布法を用いることができる。正孔輸送層の厚さは、用いる材料によって最適値が異なり、駆動電圧と発光効率が適切な値となるように選択すればよく、通常、1nm~1μmであり、好ましくは2~500nmであり、より好ましくは5~200nmである。有機EL素子が電子輸送層を有する場合、電子輸送層には、通常、電子輸送材料高分子量の化合物、低分子量の化合物が含まれる。電子輸送材料としては、例えば、オキサジアゾール誘導体、アントラキノジメタンおよびその誘導体、ベンゾキノンおよびその誘導体、ナフトキノンおよびその誘導体、アントラキノンおよびその誘導体、テトラシアノアントラキノジメタンおよびその誘導体、フルオレノン誘導体、ジフェニルジシアノエチレンおよびその誘導体、ジフェノキノン誘導体、8-ヒドロキシキノリン若しくはその誘導体を含む金属錯体、ポリキノリンおよびその誘導体、ポリキノキサリンおよびその誘導体、ポリフルオレンおよびその誘導体等が例示される。電子輸送層の成膜の方法としては、低分子量の化合物を用いる場合には、粉末からの真空蒸着法、または、溶液若しくは溶融状態からの成膜による方法が例示される。高分子量の化合物を用いる場合には、溶液または溶融状態からの成膜による方法が例示される。溶液または溶融状態からの成膜による方法では、上記高分子バインダーを併用してもよい。溶液からの成膜に用いる溶媒は、電子輸送材料および/または高分子バインダーを溶解又は均一に分散できる溶媒が好ましい。溶媒は、正孔輸送層の項で例示したものと同じものを使用できる。溶液または溶融状態からの成膜には、正孔輸送層の項で例示した方法と同様の方法が利用できる。電子輸送層の厚さは、用いる材料によって最適値が異なり、駆動電圧と発光効率が適切な値となるように選択すればよく、通常、1nm~1μmであり、好ましくは2~500nmであり、より好ましくは5~200nmである。電極との密着性向上や電極からの電荷注入の改善のために、電極に隣接して電荷注入層又は絶縁層通常、平均厚さで0.5~4.0nmであり、以下、同じであるを設けてもよく、発光素子の駆動電圧を下げる効果を有する層として、陽極から正孔が注入される機能を有する正孔注入層、および、陰極から電子が注入する電子注入層が挙げられる。このような有機EL素子の構造としては、以下のe~kの構造が挙げられる。e陽極/発光層/電子輸送層/電子注入層/陰極f陽極/正孔輸送層/発光層/電子輸送層/電子注入層/陰極g陽極/正孔注入層/正孔輸送層/発光層/陰極h陽極/正孔注入層/正孔輸送層/発光層/電子輸送層/陰極i陽極/正孔注入層/発光層/電子輸送層/電子注入層/陰極j陽極/正孔注入層/正孔輸送層/発光層/電子注入層/陰極k陽極/正孔注入層/正孔輸送層/発光層/電子輸送層/電子注入層/陰極本発明の蛍光発光性高分子は、前記有機層を構成するいずれかの層に用いることができる。好ましくは、正孔輸送層、発光層または電子輸送層に用いることであり、より好ましくは、発光層に用いることである。本発明の蛍光発光性高分子を発光層に用いることで十分な輝度寿命が得られるし、本発明の蛍光発光性高分子を正孔輸送層または電子輸送層に用いることで良好な正孔輸送性または電子輸送性が得られるためである。なお、本発明の蛍光発光性高分子は、正孔輸送層、発光層および電子輸送層から選ばれる2種以上の有機層に用いられていてもよい。発光層の厚さは、駆動電圧と発光効率が適度な値となるように選択すればよいが、通常、1nm~1μmであり、好ましくは2nm~500nmであり、さらに好ましくは5nm~200nmであり、特に好ましくは、5nm~100nmである。好適な実施の形態は、上記bからkより選ばれる有機EL素子の構造である。さらに好ましい形態は、上記dからkより選ばれる有機EL素子構造である。本発明の蛍光発光性高分子を、発光層、正孔輸送層または電子輸送層のいずれかの層に用いる場合、本発明の蛍光発光性高分子の他に、塗布性、電荷輸送性、発光形態の改善等の目的に応じて、低分子、オリゴマー、別の高分子化合物を添加していて用いても良い。各層の積層成膜は、真空蒸着法、および溶液塗布法のいずれの方法でも行うことができる。溶液からの積層成膜には、スピンコート法、キャスティング法、マイクログラビアコート法、グラビアコート法、バーコート法、ロールコート法、ワイアーバーコート法、ディップコート法、スリットコート法、キャピラリーコート法、スプレーコート法、スクリーン印刷法、フレキソ印刷法、オフセット印刷法、インクジェット印刷法およびノズルコート法等の塗布法を用いることができる。上記bからkのEL素子構成において、2層以上の層を塗布法で積層するとき、第一層目の積層後、第二層目の溶液塗布液ということもある。で第一層目が溶解しない層形成法が好ましい。例えば、正孔輸送層を塗布法で形成し、この前記正孔輸送層を加熱して発光層作製に用いる有機溶媒に対して不溶化した後、発光層を形成する方法が挙げられる。加熱の温度は、通常、150~300°Cである。加熱の時間は、通常、1分~1時間である。この場合、加熱により溶媒不溶化しなかった成分を除く場合、加熱後、発光層を形成する前に、正孔輸送層を発光層形成に用いる溶媒でリンスすることが挙げられる。加熱による溶媒不溶化が十分に行われた場合は、上記のリンスを省略できる。加熱による溶媒不溶化が十分に行われるためには、正孔輸送層に用いる高分子量の化合物として分子内に重合可能な基を含むものを用いることが好ましい。該重合可能な基の数は、分子内の構成単位の数に対して5モル以上であることが好ましい。有機EL素子における基板は、電極を形成することができ、有機物の層を形成する際に化学的に変化しない基板であればよく、ガラス、プラスチック、高分子フィルム、シリコン等の材料からなる基板が挙げられる。不透明な基板を用いる場合には、反対の電極が透明又は半透明であることが好ましい。陽極の材料としては、例えば、導電性の金属酸化物膜、半透明の金属薄膜が挙げられる。具体的には、酸化インジウム、酸化亜鉛、酸化スズ、および、それらの複合体であるインジウムスズオキサイド以下、ITOという。、インジウム亜鉛オキサイド等からなる導電性化合物を用いて作製された膜、NESA、金、白金、銀、銅が挙げられ、ITO、インジウム亜鉛オキサイド、酸化スズが好ましい。陽極の作製方法としては、例えば、真空蒸着法、スパッタリング法、イオンプレーティング法、メッキ法が挙げられる。陽極として、ポリアニリンおよびその誘導体、ポリチオフェンおよびその誘導体等の有機の透明導電膜を用いてもよい。また、陽極を2層以上の積層構造としてもよい。陽極の厚さは、光の透過性と電気伝導度とを考慮して選択することができ、通常、10nm~10μmであり、好ましくは20nm~1μmであり、より好ましくは40~500nmである。陽極上に、電荷注入を容易にするために、フタロシアニン誘導体、導電性高分子、カーボン等からなる層や、金属酸化物、金属フッ化物、または、有機絶縁材料等からなる絶縁層を設けてもよい。正孔注入層に用いられる材料としては、フェニルアミン系化合物、スターバースト型アミン系化合物、フタロシアニン系化合物、酸化バナジウム、酸化モリブデン、酸化ルテニウム、酸化アルミニウム等の酸化物、アモルファスカーボン、ポリアニリンおよびその誘導体、ポリチオフェンおよびその誘導体等の導電性高分子等が挙げられる。正孔注入層が、導電性高分子や上述した実施形態の高分子化合物である場合、その電気伝導度を向上させるために、正孔注入層には、必要に応じて、ポリスチレンスルホン酸イオン、アルキルベンゼンスルホン酸イオン、樟脳スルホン酸イオン等のアニオンをドープしてもよい。陰極の材料としては、仕事関数の小さい材料が好ましく、例えば、リチウム、ナトリウム、カリウム、ルビジウム、セシウム、ベリリウム、マグネシウム、カルシウム、ストロンチウム、バリウム、アルミニウム、スカンジウム、バナジウム、亜鉛、イットリウム、インジウム、セリウム、サマリウム、ユーロピウム、テルビウム、イッテルビウム等の金属、それらのうち2種以上の合金、またはそれらのうち1種以上と、金、銀、白金、銅、マンガン、チタン、コバルト、ニッケル、タングステン、錫のうち1種以上との合金、もしくは、グラファイトおよびグラファイト層間化合物等が用いられる。合金としては、例えば、マグネシウム-銀合金、マグネシウム-インジウム合金、マグネシウム-アルミニウム合金、インジウム-銀合金、リチウム-アルミニウム合金、リチウム-マグネシウム合金、リチウム-インジウム合金およびカルシウム-アルミニウム合金が挙げられる。陰極を2層以上の積層構造としてもよい。陰極を2層以上の積層構造とする場合には、金属、金属酸化物、金属フッ化物、これらの合金と、アルミニウム、銀、クロム等の金属との積層構造が好ましい。陰極の厚さは、電気伝導度や耐久性を考慮して調整すればよく、通常、10nm~10μmであり、好ましくは20nm~1μmであり、より好ましくは50~500nmである。陰極の作製方法としては、例えば、真空蒸着法、スパッタリング法、または金属薄膜を熱圧着するラミネート法が挙げられる。また、陰極と有機層との間に、導電性高分子からなる層、金属酸化物、または金属フッ化物、有機絶縁材料等からなる平均厚さ2nm以下の層を設けてもよく、陰極作製後、発光素子を保護する保護層を装着していてもよい。発光素子を長期安定的に用いるためには、発光素子を外部から保護するために、保護層および/または保護カバーを装着することが好ましい。以下、実施例および比較例に基づき、本発明のさらなる詳細を説明するが、本発明は以下の実施例に限定されるものではない。[数平均分子量、および重量平均分子量の測定方法]本実施例において、ポリスチレン換算の数平均分子量および重量平均分子量は、ゲルパーミエーションクロマトグラフィーGPC、島津製作所製、商品名:LC-10Avpにより求めた。測定する高分子化合物は、約0.5重量の濃度になるようテトラヒドロフランに溶解させ、GPCに30μL注入した。GPCの移動相にはテトラヒドロフランを用い、0.6mL/分の流速で流した。カラムは、TSKgelSuperHM-H東ソー製2本とTSKgelSuperH2000東ソー製1本を直列に繋げた。検出器にはUV検出器検出波長254nmを用いた。[NMR測定]単量体のNMR測定は、以下の条件で行った。装置:核磁気共鳴装置、INOVA300商品名、バリアン社製測定溶媒:重水素化クロロホルム又は重水素化テトラヒドロフランサンプル濃度:約1質量測定温度:25°CLC-MS測定LC-MSの測定は、以下の方法で行った。測定試料を約2mg/mLの濃度になるようにクロロホルム又はテトラヒドロフランに溶解させて、LC-MSアジレントテクノロジー製、商品名:1100LCMSDに1μL注入した。LC-MSの移動相には、イオン交換水、アセトニトリル、テトラヒドロフランまたはそれらの混合溶液を用い、必要に応じて酢酸を添加した。カラムは、L-column2ODS3μm化学物質評価研究機構製、内径:2.1mm、長さ:100mm、粒径3μmを用いた。<重合例1:高分子化合物1の合成>不活性雰囲気下、下記式:で表される化合物A2.6882g、2.96mmol、下記式:で表される化合物B0.4245g、0.75mmol、下記式:で表される化合物C1.6396g、1.80mmol、下記式:で表される化合物D0.2377g、0.45mmol、ジクロロビストリフェニルホスフィンパラジウム2.1mgおよびトルエン62mlを混合し、105°Cに加熱した。得られた反応溶液に、20重量水酸化テトラエチルアンモニウム水溶液10mlを滴下し、4.5時間還流させた。反応後、そこに、フェニルボロン酸36.8mgおよびジクロロビストリフェニルホスフィンパラジウム2.1mgを加え、更に16.5間還流させた。次いで、そこに、ジエチルジチアカルバミン酸ナトリウム水溶液を加え、80°Cで2時間撹拌した。得られた混合物を冷却後、水40mlで2回、3重量酢酸水溶液40mlで2回、水40mlで2回洗浄し、得られた溶液をメタノール500mLに滴下、ろ取することで沈殿物を得た。この沈殿物をトルエン100mLに溶解させ、アルミナカラム、シリカゲルカラムを順番に通すことにより精製した。得られた溶液をメタノール500mlに滴下し、撹拌した後、得られた沈殿物をろ取し、乾燥させることにより、高分子化合物1を3.12g得た。高分子化合物1のポリスチレン換算の数平均分子量は7.8×104であり、ポリスチレン換算の重量平均分子量は2.6×105であった。高分子化合物1は、使用した原料の量比から求めた理論値では、下記式:で表される構成単位、下記式:で表される構成単位、下記式:で表される構成単位、および下記式:で表される構成単位とを、50:12.5:30:7.5のモル比で構成されてなる共重合体である。<重合例2:高分子化合物2の合成>不活性雰囲気下、下記式:で表される化合物E2.2749g、2.97mmol、化合物B0.3290g、0.60mmol、下記式:で表される化合物F1.2375g、1.92mmol、下記式:で表される化合物G0.1330g、0.18mmol、下記式:で表される化合物H0.3295g、0.30mmol、ジクロロビストリフェニルホスフィンパラジウム2.1mgおよびトルエン76mLを混合し、105°Cに加熱した。得られた反応溶液に、20質量水酸化テトラエチルアンモニウム水溶液10mLを滴下し、2時間還流させた。反応後、そこに、フェニルボロン酸37mg、ジクロロビストリフェニルホスフィンパラジウム2.1mg、トルエン6mLおよび20質量水酸化テトラエチルアンモニウム水溶液10mlを加え、さらに14.5時間還流させた。次いで、そこに、ジエチルジチアカルバミン酸ナトリウム水溶液を加え、80°Cで2時間撹拌した。得られた混合物を冷却後、有機層を、水39mlで2回、3質量酢酸水溶液39mlで2回、水39mlで2回洗浄し、得られた溶液をメタノール500mLに滴下、ろ取することで沈殿物を得た。この沈殿物をトルエンに溶解させ、アルミナカラム、シリカゲルカラムを順番に通すことにより精製した。得られた溶液をメタノール466mlに滴下し、撹拌した後、得られた沈殿物をろ取し、乾燥させることにより、高分子化合物22.42gを得た。高分子化合物2のポリスチレン換算の数平均分子量は1.0×105であり、ポリスチレン換算の重量平均分子量は2.9×105であった。高分子化合物2は、使用した原料の量比から求めた理論値では、下記式:で表される構成単位、下記式:で表される構成単位、下記式:で表される構成単位、下記式:で表される構成単位、および下記式:で表される構成単位とを、50:10:32:3:5のモル比で構成されてなる共重合体である。<実施例1:高分子化合物3の合成>不活性雰囲気下、化合物E2.300g、3.00mmol、化合物B0.329g、0.60mmol、化合物F1.237g、1.92mmol、化合物G0.133g、0.18mmol、化合物H0.329g、0.30mmol、下記式:で表される化合物I0.0173g、0.07mmol、シグマアルドリッチ社製、ジクロロビストリフェニルホスフィンパラジウム2.1mgおよびトルエン72mLを混合し、105°Cに加熱した。得られた反応溶液に20質量水酸化テトラエチルアンモニウム水溶液10mLを滴下し、3.5時間還流させた。反応後、そこに、フェニルボロン酸37mg、ジクロロビストリフェニルホスフィンパラジウム2.1mg、トルエン6mLおよび20質量水酸化テトラエチルアンモニウム水溶液10mlを加え、さらに19時間還流させた。次いで、そこに、ジエチルジチアカルバミン酸ナトリウム水溶液を加え、80°Cで2時間撹拌した。得られた混合物を冷却後、有機層を、水40mlで2回、3質量酢酸水溶液40mlで2回、水40mlで2回洗浄し、得られた溶液をメタノール471mLに滴下、ろ取することで沈殿物を得た。この沈殿物をトルエンに溶解させ、アルミナカラム、シリカゲルカラムを順番に通すことにより精製した。得られた溶液をメタノール327mlに滴下し、撹拌した後、得られた沈殿物をろ取し、乾燥させることにより、高分子化合物32.58gを得た。高分子化合物3のポリスチレン換算の数平均分子量は5.0×104であり、ポリスチレン換算の重量平均分子量は1.4×105であった。高分子化合物3は、使用した原料の量比から求めた理論値では、下記式:で表される構成単位、下記式:で表される構成単位、下記式:で表される構成単位、下記式:で表される構成単位、および下記式:で表される構成単位とを、50:10:32:3:5のモル比で有し、末端構造が下記式:で表される構造を有する共重合体である。<実施例2:高分子化合物4の合成>不活性雰囲気下、化合物E2.300g、3.00mmol、化合物B0.329g、0.60mmol、化合物F1.237g、1.92mmol、化合物G0.133g、0.18mmol、化合物H0.329g、0.30mmol、化合物I0.0173g、0.07mmol、ジクロロビストリフェニルホスフィンパラジウム2.1mgおよびトルエン72mLを混合し、105°Cに加熱した。得られた反応溶液に20質量水酸化テトラエチルアンモニウム水溶液10mLを滴下し、4時間還流させた。反応後、そこに、フェニルボロン酸37mg、ジクロロビストリフェニルホスフィンパラジウム2.1mg、トルエン6mLおよび20質量水酸化テトラエチルアンモニウム水溶液10mlを加え、さらに17時間還流させた。次いで、そこに、ジエチルジチアカルバミン酸ナトリウム水溶液を加え、80°Cで2時間撹拌した。得られた混合物を冷却後、有機層を、水39mlで2回、3質量酢酸水溶液39mlで2回、水39mlで2回洗浄し、得られた溶液をメタノール469mLに滴下、ろ取することで沈殿物を得た。この沈殿物をトルエンに溶解させ、アルミナカラム、シリカゲルカラムを順番に通すことにより精製した。得られた溶液をメタノール327mlに滴下し、撹拌した後、得られた沈殿物をろ取し、乾燥させることにより、高分子化合物42.57gを得た。高分子化合物4のポリスチレン換算の数平均分子量は9.8×104であり、ポリスチレン換算の重量平均分子量は2.5×105であった。高分子化合物4は、使用した原料の量比から求めた理論値では、下記式:で表される構成単位、下記式:で表される構成単位、下記式:で表される構成単位、下記式:で表される構成単位、および下記式:で表される構成単位とを、50:10:32:3:5のモル比で有する末端構造が下記式:で表される構造を有する共重合体である。<実施例3:高分子化合物5の合成>不活性雰囲気下、化合物E1.803g、2.35mmol、化合物B0.329g、0.60mmol、化合物F0.851g、1.32mmol、化合物G0.133g、0.18mmol、化合物H0.329g、0.30mmol、ジクロロビストリフェニルホスフィンパラジウム2.1mgおよびトルエン53mLを混合し、105°Cに加熱した。反応溶液に20質量水酸化テトラエチルアンモニウム水溶液10mLを滴下し、2.5時間還流させた。このときのポリスチレン換算の数平均分子量は4.2×104であり、ポリスチレン換算の重量平均分子量は1.4×105であった。次いで、化合物A0.558g、0.62mmol、下記式:で表される化合物J0.203g、0.60mmolおよびトルエン18mLを加え、さらに2.5時間還流させた。反応後、そこに、フェニルボロン酸36mg、ジクロロビストリフェニルホスフィンパラジウム2.1mg、トルエン8mLおよび20質量水酸化テトラエチルアンモニウム水溶液10mlを加え、さらに18時間還流させた。次いで、そこに、ジエチルジチアカルバミン酸ナトリウム水溶液を加え、80°Cで2時間撹拌した。得られた混合物を冷却後、有機層を、水39mlで2回、3質量酢酸水溶液39mlで2回、水39mlで2回洗浄し、得られた溶液をメタノール466mLに滴下、ろ取することで沈殿物を得た。この沈殿物をトルエンに溶解させ、アルミナカラム、シリカゲルカラムを順番に通すことにより精製した。得られた溶液をメタノール466mlに滴下し、撹拌した後、得られた沈殿物をろ取し、乾燥させることにより、高分子化合物52.55gを得た。高分子化合物5のポリスチレン換算の数平均分子量は8.4×104であり、ポリスチレン換算の重量平均分子量は2.6×105であった。高分子化合物5は、使用した原料の量比から求めた理論値では、下記式:で表される構成単位、下記式:で表される構成単位、下記式:で表される構成単位、下記式:で表される構成単位、下記式:で表される構成単位、下記式:で表される構成単位、および下記式:で表される構成単位とを、[40:10:22:3:5]-b-[10:10]のモル比で構成されてなるブロック型共重合体である。<合成例1:化合物Kの合成>窒素雰囲気下、化合物125.0g、1,1’-ビスジフェニルホスフィノフェロセンジクロロパラジウムIIジクロロメチレン付加体0.24gおよびtert-ブチルメチルエーテル410mLを仕込み、10°C以下で、2-エチルヘキシルマグネシウムブロマイド1mol/Lジエチルエーテル溶液173mLを滴下し、室温にて4時間攪拌した。反応終了後、そこに水と2N塩酸の混合液に反応液を注加し、水層を酢酸エチルにより抽出した後、得られた有機層を塩化ナトリウム水溶液で洗浄した。洗浄した有機層を硫酸マグネシウムで乾燥させた後、減圧下で溶媒を留去した。残留物をシリカゲルカラムクロマトグラフィー展開溶媒ヘキサンにより精製を行い、化合物2を淡黄色油状物として21.3g得た。MSESI、positive:[M]3531H-NMR300MHz、CDCl3;δppm=0.75-1.0012H,m,1.10-1.5016H,m,1.69-1.852H,m,2.90-3.054H,m,7.24-7.383H,m,7.35-7.443H,m,7.90-7.953H,m.窒素雰囲気下、化合物221.3g、ビスピナコラートジボロン44445555-オクタメチル-22-ビ-1,3,2-ジオキサボロラン46.0g、ビスジ-μ-メトキシジイリジウムI0.24gシグマアルドリッチ社製、4,4-ジtert-ブチル-2,2-ジピリジル0.19gおよびジオキサン140mLを仕込み、100°Cで3時間攪拌した。得られた反応液を冷却後、ジオキサンを減圧下で留去し、残留物にメタノールを加え、析出した固体をろ取し、乾燥させた。この固体をトルエンに溶解させ、活性白土を加え、60°Cで30分撹拌した。その後、得られた混合物を、シリカゲルをプレコートした濾過機にて熱時ろ過し、ろ液を減圧下で濃縮した。得られた濃縮残渣にメタノールを加え、析出した固体をろ取し、乾燥させて、化合物Kを白色粉末固体として28.0g得た。LC-MSESI、positive:[M]6051H-NMR300MHz、CDCl3:δppm:0.85-0.9512H,m,1.24-1.5016H,m,1.66-1.852H,m,2.90-3.184H,m,7.602H,s,8.472H,s.<合成例2:化合物Lの合成>反応容器をアルゴン雰囲気下とし、3-n-ヘキシルブロモベンゼン111.1gおよびテトラヒドロフランを加え、均一溶液を調製し、-75°Cまで冷却した。該溶液に2.5Mのn-ブチルリチウム/ヘキサン溶液1-ブロモ-3,5-ジ-n-ヘキシルベンゼンに対して1モル当量176mlを-75°Cで1.5時間かけて滴下し、さらに該溶液を-70°Cで1.5時間撹拌した。次いで、2,7-ジブロモフルオレノン142gとテトラヒドロフランからなる溶液を-75°Cで1時間かけて滴下し、反応溶液を室温まで昇温させ4時間撹拌した。次いで、該溶液を0°Cまで冷却させ、アセトン、2mol塩酸水をゆっくり加え撹拌した後、室温まで昇温し、室温にて静置した。次いで、反応混合物をろ過し、ろ液を濃縮し、ヘキサン、水を加え撹拌し、静置して分液した油層から水層を除去した。該油層に飽和食塩水を加え撹拌し、静置して分液した油層から水層を除去した。油層に硫酸マグネシウムを加え撹拌し、ろ過して得られたろ液を濃縮した。次いで、ヘキサンおよびジクロロメタンを展開溶媒としてシリカゲルカラムクロマトグラフィーにて精製し、化合物3162gを得た。反応容器をアルゴン気流下とし、化合物3162gおよびトリフルオロ酢酸245mlを加えた。該溶液にトリメチルシラン115mlを30分間かけて滴下し、室温にて一晩撹拌した。次いで、該反応溶液を10°Cに冷却し、ヘキサンと蒸留水を加え、1時間撹拌した後、静置して分液した水層を油層から除去した。次いで、水を加え撹拌し、静置して分液した水層を油層から除去した。該油層に飽和食塩水を加え撹拌し、静置して分液した油層から水層を除去した。油層に硫酸マグネシウムを加え撹拌し、ろ過して得られたろ液を濃縮した。次いで、ヘキサンおよびジクロロメタンを展開溶媒としてシリカゲルカラムクロマトグラフィーにて精製し、濃縮して溶媒を除去した。次いで、メタノールで洗浄することにより、化合物4138gを得た。反応容器をアルゴン気流下とし、化合物4138g、1-ブロモオクタン75.4ml、メチルトリオクチルアンモニウムクロライド商品名:Aliquat登録商標336、シグマアルドリッチ社製1.2gおよび40水酸化カリウム60mlを加え、85°Cにて一晩撹拌した。次いで、該反応溶液を室温に冷却させた後、ジクロロメタンと蒸留水を加え、1時間撹拌した後、静置して分液した水層を油層から除去した。次いで、水を加え撹拌し、静置して分液した水層を油層から除去した。該油層に飽和食塩水を加え撹拌し、静置して分液した油層から水層を除去した。油層に硫酸マグネシウムを加え撹拌し、ろ過して得られたろ液を濃縮した。次いで、ヘキサンおよびジクロロメタンを展開溶媒としてシリカゲルカラムクロマトグラフィーにて精製し、濃縮して溶媒を除去した。次いで、メタノールとジクロロメタンを用いた再沈殿を行うことにより、化合物L145gを得た。<重合例3:高分子化合物6の合成>不活性雰囲気下、化合物K1.1969g、1.98mmol、化合物L1.0737g、1.80mmol、化合物H0.2197g、0.20mmol、ジクロロビストリフェニルホスフィンパラジウム1.4mgおよびトルエン47mLを混合し、105°Cに加熱した。反応溶液に20重量水酸化テトラエチルアンモニウム水溶液6.6mLを滴下し、3.5時間還流させた。反応後、そこに、フェニルボロン酸24mg、20重量水酸化テトラエチルアンモニウム水溶液6.6mLおよびジクロロビストリフェニルホスフィンパラジウム1.4mgを加え、16.5時間還流させた。次いで、そこに、ジエチルジチアカルバミン酸ナトリウム水溶液を加え、80°Cで2時間撹拌した。得られた混合物を冷却後、反応液を、水で2回、3重量酢酸水溶液で2回、水で2回洗浄し、得られた溶液をメタノールに滴下し、ろ取することで沈殿物を得た。この沈殿物をトルエンに溶解させ、アルミナカラム、シリカゲルカラムを順番に通すことにより精製した。得られた溶液をメタノールに滴下し、撹拌した後、得られた沈殿物をろ取し、乾燥させることにより、高分子化合物6を1.12g得た。高分子化合物6のポリスチレン換算の数平均分子量は7.5×104であり、ポリスチレン換算の重量平均分子量は2.7×105であった。高分子化合物6は、使用した原料の量比から求めた理論値では、下記式:で表される構成単位、下記式:で表される構成単位、下記式:で表される構成単位とが、50:45:5のモル比で構成されてなる共重合体である。<実施例4:高分子化合物7の合成不活性雰囲気下、化合物K1.195g、1.98mmol、化合物L1.074g、1.80mmol、化合物H0.220g、0.20mmol、ジクロロビストリフェニルホスフィンパラジウム1.4mgおよびトルエン47mLを混合し、105°Cに加熱した。反応溶液に20重量水酸化テトラエチルアンモニウム水溶液6.6mLを滴下し、3時間20分還流させた。反応後、そこに、下記式:で表される化合物M46mg、和光純薬社製、20重量水酸化テトラエチルアンモニウム水溶液6.6mLおよびジクロロビストリフェニルホスフィンパラジウム1.4mgを加え、14時間還流させた。次いで、そこに、ジエチルジチアカルバミン酸ナトリウム水溶液を加え、80°Cで2時間撹拌した。得られた反応液を冷却後、該反応液を、水で2回、3重量酢酸水溶液で2回、水で2回洗浄し、得られた溶液をメタノールに滴下し、ろ取することで沈殿物を得た。この沈殿物をトルエンに溶解させ、アルミナカラム、シリカゲルカラムを順番に通すことにより精製した。得られた溶液をメタノールに滴下し、撹拌した後、得られた沈殿物をろ取し、乾燥させることにより、高分子化合物7を1.32g得た。高分子化合物7のポリスチレン換算の数平均分子量は9.8×104であり、ポリスチレン換算の重量平均分子量は2.8×105であった。高分子化合物7は、仕込み原料から求めた理論値では、下記式:で表される構成単位、下記式:で表される構成単位、および下記式:で表される構成単位とが、50:45:5のモル比で構成されてなり、下記式:で表される末端構造を有する共重合体であった。<比較例1:有機EL素子C1の作製と評価>スパッタ法により45nmの厚みでITO膜を付けたガラス基板に、ポリチオフェンスルホン酸系の正孔注入剤であるAQ-1200Plextronics社製をスピンコート法により50nmの厚みで成膜し、ホットプレート上で170°Cで15分間加熱した。次に、キシレン溶媒中に0.5質量の濃度で高分子化合物1を溶解させたキシレン溶液1を調製した。キシレン溶液1をスピンコート法により、20nmの厚みに成膜した。その後、窒素雰囲気下において、ホットプレート上において180°Cで60分間加熱した。次に、キシレン溶媒中に1.2質量の濃度で高分子化合物2を溶解させたキシレン溶液2を調製した。キシレン溶液2をスピンコート法により、60nmの厚みに成膜した。その後、窒素雰囲気下において、ホットプレート上において130°Cで10分間加熱した。その後、陰極としてフッ化ナトリウムを約3nm、次いでアルミニウムを約80nm蒸着し、有機EL素子C1を作製した。なお、真空度が、1×10-4Pa以下に到達した後に金属の蒸着を開始した。得られた有機EL素子C1に電圧を印加したところ、この有機EL素子C1から高分子化合物2に由来する460nmに発光スペクトルピークを有する蛍光発光が得られた。有機EL素子C1の最大発光効率は10.1cd/Aであった。初期輝度を5000cd/m2とし、初期輝度が40減少つまり、初期輝度の60の輝度するまでの時間を測定したところ、10時間であった。結果を、表1に示す。<実施例5:有機EL素子1の作製と評価>有機EL素子1は、上記の有機EL素子C1の作製における、高分子化合物2を高分子化合物3に変更し、キシレン溶媒中に1.2質量の濃度で高分子化合物3を溶解させたキシレン溶液3を用いたこと以外は同様の方法で作製した。得られた有機EL素子1に電圧を印加したところ、この有機EL素子1から高分子化合物3に由来する460nmに発光スペクトルピークを有する蛍光発光が得られた。有機EL素子1の最大発光効率は8.7cd/Aであった。初期輝度を5000cd/m2とし、初期輝度が40減少つまり、初期輝度の60の輝度するまでの時間を測定したところ、51時間であった。結果を、表1に示す。<実施例6:有機EL素子2の作製と評価>有機EL素子2は、上記の有機EL素子C1の作製における、高分子化合物2を高分子化合物4に変更し、キシレン溶媒中に1.2質量の濃度で高分子化合物4を溶解させたキシレン溶液4を用いたこと以外は同様の方法で作製した。得られた有機EL素子2に電圧を印加したところ、この有機EL素子2から高分子化合物4に由来する460nmに発光スペクトルピークを有する蛍光発光が得られた。有機EL素子2の最大発光効率は9.7cd/Aであった。初期輝度を5000cd/m2とし、初期輝度が40減少つまり、初期輝度の60の輝度するまでの時間を測定したところ、49時間であった。結果を、表1に示す。<実施例7:有機EL素子3の作製と評価>有機EL素子3は、上記の有機EL素子C1の作製における、高分子化合物2を高分子化合物5に変更し、キシレン溶媒中に1.0質量の濃度で高分子化合物5を溶解させたキシレン溶液5を用いたこと以外は同様の方法で作製した。得られた有機EL素子3に電圧を印加したところ、この有機EL素子3から高分子化合物5に由来する465nmに発光スペクトルピークを有する蛍光発光が得られた。有機EL素子3の最大発光効率は10.4cd/Aであった。初期輝度を5000cd/m2とし、初期輝度が40減少つまり、初期輝度の60の輝度するまでの時間を測定したところ、56時間であった。結果を、表1に示す。表1から、高分子化合物3、高分子化合物4および高分子化合物5を用いた有機EL素子は、高分子化合物2を用いた有機EL素子に比べて、優れた輝度寿命を示した。<比較例2:有機EL素子C2の作製と評価>有機EL素子C2は、上記の有機EL素子C1の作製における、高分子化合物2を高分子化合物6に変更し、キシレン溶媒中に1.2質量の濃度で高分子化合物6を溶解させたキシレン溶液6を用いたこと以外は同様の方法で作製した。得られた有機EL素子C2に電圧を印加したところ、この有機EL素子C2から高分子化合物6に由来する465nmに発光スペクトルピークを有する蛍光発光が得られた。有機EL素子C2の最大発光効率は10.8cd/Aであった。初期輝度を5000cd/m2とし、初期輝度が40減少つまり、初期輝度の60の輝度するまでの時間を測定したところ、72時間であった。結果を、表2に示す。<実施例8:有機EL素子4の作製と評価>有機EL素子4は、上記の有機EL素子C1の作製における、高分子化合物2を高分子化合物7に変更し、キシレン溶媒中に1.2質量の濃度で高分子化合物7を溶解させたキシレン溶液7を用いたこと以外は同様の方法で作製した。得られた有機EL素子4に電圧を印加したところ、この有機EL素子4から高分子化合物7に由来する465nmに発光スペクトルピークを有する蛍光発光が得られた。有機EL素子4の最大発光効率は10.2cd/Aであった。初期輝度を5000cd/m2とし、初期輝度が40減少つまり、初期輝度の60の輝度するまでの時間を測定したところ、98時間であった。結果を、表2に示す。表2から、高分子化合物7を用いた有機EL素子は、高分子化合物6を用いた有機EL素子に比べて、優れた輝度寿命を示した。"